(57)【要約】【課題】本発明は、クリーン閉空間における化学物質の吸着・除去性能を向上させ、さらにはこれまで以上に長寿命化することのできるケミカルフィルターを提供すること。【解決手段】数平均による単繊維繊度が１×１０-8〜２×１０-4ｄｔｅｘであり、単繊維繊度１×１０-8〜２×１０-4ｄｔｅｘの単繊維繊度比率の和が６０％以上の範囲である熱可塑性ポリマーからなるナノファイバーを少なくとも一部に含むフィルター濾材を枠材内に内蔵してなることを特徴とするケミカルフィルター。【選択図】図１
2005305289.tif 000002
【特許請求の範囲】
【請求項１】
数平均による単繊維繊度が１×１０-8〜２×１０-4ｄｔｅｘであり、単繊維繊度１×１０-8〜２×１０-4ｄｔｅｘの単繊維繊度比率の和が６０％以上の範囲である熱可塑性ポリマーからなるナノファイバーを少なくとも一部に含むフィルター濾材を枠材内に内蔵してなることを特徴とするケミカルフィルター。
【請求項２】
ナノファイバーが、単繊維繊度比率で５０％以上が単繊維直径差で３０ｎｍ以内の範囲に入るものであることを特徴とする請求項１に記載のケミカルフィルター。
【請求項３】
フィルター濾材が、紙状物からなることを特徴とする請求項１または２に記載のケミカルフィルター。
【請求項４】
紙状物中に熱融着性材料が混合されていることを特徴とする請求項３に記載のケミカルフィルター。
【請求項５】
熱融着性材料が、繊維形態のものであることを特徴とする請求項４に記載のケミカルフィルター。
【請求項６】
フィルター濾材が、三次元濾過構造体を呈して形成されていることを特徴とする請求項１〜５のいずれか１項に記載のケミカルフィルター。
【請求項７】
フィルター濾材が、自己接合によって三次元濾過構造体を呈して形成されていることを特徴とする請求項６に記載のケミカルフィルター。
【請求項８】
フィルター濾材が、ライナ材と、少なくとも一つの中芯材とからなるコルゲート形状を有するものであることを特徴とする請求項７に記載のケミカルフィルター。
【請求項９】
三次元濾過構造体を形成するフィルター濾材が複数枚積層され、かつ、該三次元濾過構造体内を通過する被処理空気の流路がフィルター濾材に対して平行流となるように、前記複数枚積層されたフィルター濾材が枠材内に充填されていることを特徴とする請求項６〜８のいずれか１項に記載のケミカルフィルター。
【発明の詳細な説明】
【技術分野】
【０００１】
本発明は、ケミカルフィルターに関し、詳しくは、クリーンルーム、クリーンブース、クリーンベンチなどのクリーン閉空間におけるケミカル汚染物質について、ｐｐｂオーダーの極めて低濃度のレベルまで低減・除去することを可能にし、さらにはケミカルフィルターとしての長寿命化が図れることにより、従来よりも交換時期を延長することを可能にするケミカルフィルターに関するものである。
【０００２】
なお、以下の説明において、ナノファイバーという語を用いて説明をするが、本発明でいうナノファイバーとは、単繊維直径が１〜２５０ｎｍ（１×１０-8〜８×１０-4ｄｔｅｘ）の範囲内にある繊維のことをいい、形態的には、単繊維がバラバラに分散したもの、単繊維が部分的に結合しているもの、複数の単繊維が凝集した集合体（例えば束状のもの）などの形態を呈するものであって、いわゆる繊維状の形態であればよく、その長短や断面形状などにはこだわらないものであって、さらに詳しくは、本発明は、そのようなナノファイバーを少なくとも一部に含むケミカルフィルターに関するものである。
【背景技術】
【０００３】
近年、電気・電子工業分野、バイオケミカル分野等でクリーンルーム等、クリーン閉空間での作業の必要性が急増している。それぞれの製造技術レベルの向上が進むにつれて、そのクリーン度への要求も厳しいものとなり、また、それに付随した分析技術がここ数年で飛躍的に向上したことにより、これまでは問題として顕在化しなかった物質の除去がいかに必要かということも明らかになってきた。
【０００４】
具体的に述べると、超ＬＳＩ等を製造する電子工業分野では、その集積度が上がるにしたがってこれらの化学物質の存在によりパターン不良や絶縁破壊などが頻発し、直接製品の歩留まりを悪化させる現象が特定されるに至り、ＨＥＰＡフィルタのような微粒子を捕捉するフィルターとは異なり、化学物質をｐｐｂオーダーまでの極低濃度に吸着・除去するフィルターのニーズが生まれてきた。
【０００５】
ここで、このようなニーズに応えるものとして、イオン交換繊維によって化学物質を吸着・除去するケミカルフィルターについての提案がなされている（特許文献１）。
【０００６】
しかしながら、イオン交換繊維は、例えばポリスチレン繊維を硫酸を反応させてスルホン化して製造されるが、スルホン化に長時間を要するために高コストとなることや、原料のポリスチレンの靭性が低いために、反応時にポリスチレン繊維がダメージを受け、ケミカルフィルター加工時に繊維に対して応力がかかると、繊維表面の一部が剥離したり、反応副生成物が生成しやすいといった問題があった。特に、半導体製造工程では、ケミカルフィルターからこのような剥離物や反応生成物が発生すると、半導体製品の汚染が起こるために、重大な問題となる場合がある。
【０００７】
また、活性炭を担持させたタイプのケミカルフィルターについての提案がなされている（特許文献２）。
【０００８】
しかしながら、活性炭を担持させたものは、活性炭の量を多くすると脱落の懸念があるため、ケミカルフィルターの性能をさらに高めようとした際に活性炭の担持量を上げることができないといった問題があった。
【０００９】
さらに、吸着・除去効率の向上やケミカルフィルターの長寿命化のために、上記イオン交換繊維と活性炭を併用したようなケミカルフィルターも提案されている（特許文献３）。
【００１０】
しかしながら、このケミカルフィルターも吸着・除去性能の向上やある程度の長寿命化には寄与するものの、フィルター基材からの微粒子の剥離や脱落、反応副生成物による汚染の問題を全て解決するにはいたらなった。
【特許文献１】特開２０００−３３２１７号公報
【特許文献２】特開２００１−３１７０００号公報
【特許文献３】特開２００１−３１７２４３号公報
【発明の開示】
【発明が解決しようとする課題】
【００１１】
上記の問題点に鑑みて、本発明は、クリーン閉空間における化学物質の吸着・除去性能を向上させ、さらにはこれまで以上に長寿命化することのできるケミカルフィルターを提供することを目的とするものである。
【課題を解決するための手段】
【００１２】
本発明は、上記目的を達成するために、以下の構成からなる。
【００１３】
すなわち、本発明のケミカルフィルターは、数平均による単繊維繊度が１×１０-8〜２×１０-4ｄｔｅｘであり、単繊維繊度１×１０-8〜２×１０-4ｄｔｅｘの単繊維繊度比率の和が６０％以上の範囲である熱可塑性ポリマーからなるナノファイバーを少なくとも一部に含むフィルター濾材を枠材内に内蔵してなることを特徴とするものである。
【００１４】
なお、本発明において、前述「クリーン閉空間」とは、クリーンルーム、クリーンブース、クリーンベンチ等の内部空間をいい、主として外部から遮断された空間を意味するが、系外の外部から空気などの被処理流体を取り込む空間も含まれるものとする。
【発明を実施するための最良の形態】
【００１５】
以下、さらに詳しく本発明のケミカルフィルターについて説明をする。
【００１６】
本発明のケミカルフィルターは、数平均による単繊維繊度が１×１０-8〜２×１０-4ｄｔｅｘであり、単繊維繊度１×１０-8〜２×１０-4ｄｔｅｘの単繊維繊度比率の和が６０％以上の範囲である熱可塑性ポリマーからなるナノファイバーを少なくとも一部に含むフィルター濾材を枠材内に内蔵してなるものである。
【００１７】
そして、本発明では、このナノファイバーの単繊維繊度の平均値とばらつきの２つの要件が特に重要なものである。
【００１８】
なお、本発明で言うナノファイバーとは、前述したように、単繊維直径が１〜２５０ｎｍ（１×１０-8〜８×１０-4ｄｔｅｘ）の範囲内にある繊維のことをいい、形態的には、単繊維がバラバラに分散したもの、単繊維が部分的に結合しているもの、複数の単繊維が凝集した集合体（例えば束状のもの）などの形態を呈するものであってよく、すなわち、いわゆる繊維状の形態であればよく、その長短や断面形状にはこだわらないものである。
【００１９】
本発明において、ナノファイバーの単繊維繊度の平均値とばらつきは、ナノファイバーを少なくとも一部に含むフィルター濾材の横断面を透過型電子顕微鏡（ＴＥＭ）あるいは走査型電子顕微鏡（ＳＥＭ）で観察し、同一横断面内で無作為抽出した５０本以上のナノファイバーの単繊維直径を測定するが、これを３カ所以上で行い、少なくとも合計１５０本以上の単繊維直径を測定することで求めるものである。また、フィルター濾材中のナノファイバーが異形断面の場合、まず、単繊維の断面積を測定し、その面積を仮に断面が円の場合の面積とする。その面積から直径を算出することによって単繊維直径を求めることができる。ここで、単繊維繊度の平均値は、以下のようにして求める。まず、単繊維直径をｎｍ単位で小数点の１桁目まで測定し、小数点以下を四捨五入する。その単繊維直径から単繊維繊度を算出し、それの単純な平均値を求める。これを「数平均による単繊維繊度」と本発明ではいうものである。
【００２０】
ここで、本発明のナノファイバーの構造例について説明するため、そのナノファイバーの繊維横断面の写真を図１に示した。かかる図１に示したように、本発明のナノファイバーは、ほぼ全部が１００ｎｍ以下の単繊維直径であり、単繊維直径が１０ｎｍ前後から１００ｎｍ付近の単繊維直径を示しながら、単繊維直径１０ｎｍ前後から１００ｎｍ付近のレベルまで分布しているものである。
【００２１】
そして、本発明では、数平均による単繊維繊度が１×１０-8〜２×１０-4ｄｔｅｘ（単繊維直径で１〜１５０ｎｍ相当）であることが重要である。これは、従来の海島複合紡糸により得られる極細繊維の単繊維直径に比べ１／１０〜１／１０００という細さであり、表面積も飛躍的に大きくなるため、従来ではほとんど起こり得なかった化学物質の吸着性能がナノファイバーを適用することで初めて発現し、さらにはナノファイバーの著しい吸着容量によって十分な寿命を持つ高性能なケミカルフィルターを得ることができる。数平均による単繊維繊度は好ましくは１×１０-8〜１×１０-4ｄｔｅｘ（単繊維直径で１〜１００ｎｍ相当）を満足すること、より好ましくは８×１０-6〜６×１０-5ｄｔｅｘ（単繊維直径で３０〜８０ｎｍ相当）を満足することである。
【００２２】
また、本発明においてケミカルフィルターを構成するナノファイバーの単繊維繊度ばらつきは、以下のようにして評価するものである。すなわち、ケミカルフィルター中のナノファイバーそれぞれの単繊維繊度をｄｔiとしその総和を総繊度（ｄｔ1＋ｄｔ2＋…＋ｄｔn）とする。また、同じ単繊維繊度を持つナノファイバーの頻度（個数）を数え、その積を総繊度で割ったものをその単繊維繊度の繊度比率とする。
【００２３】
これはケミカルフィルターの濾材中に含まれるナノファイバー全体に対する各単繊維繊度成分の重量分率（体積分率）に相当し、この値が大きい単繊維繊度成分がケミカルフィルターの吸着性能に対する寄与が大きいことになるものである。
【００２４】
なお、本発明においては、かかるナノファイバーの単繊維繊度ばらつきは、前述の単繊維繊度の平均値を求めるのと同様に、ナノファイバーを少なくとも一部に含むフィルター濾材の横断面を透過型電子顕微鏡（ＴＥＭ）あるいは走査型電子顕微鏡（ＳＥＭ）で観察し、同一横断面内で無作為抽出した５０本以上のナノファイバーの単繊維直径を測定するが、これを３カ所以上で行い、少なくとも合計１５０本以上の単繊維直径を測定することで求めるものであり、前述の単繊維繊度の平均値を求めるのと同様のＮ数として求めればよいものである。
【００２５】
本発明では、繊度比率の６０％以上が１×１０-8〜２×１０-4ｄｔｅｘ（単繊維直径で１〜１５０ｎｍ相当）の範囲に入るものであることが重要である。
【００２６】
すなわち、２×１０-4ｄｔｅｘより大きいナノファイバーの存在がゼロに近いことを意味するものである。これにより、ケミカルフィルターの性能を十分発揮するとともに、吸着性能や吸着容量などのケミカルフィルターの品質安定性も良好とすることができる。好ましくは、繊度比率の６０％以上が１×１０-8〜１×１０-4ｄｔｅｘ（単繊維直径で１〜１００ｎｍ相当）、より好ましくは１×１０-8〜６×１０-5ｄｔｅｘ（単繊維直径で１〜８０ｎｍ相当）の範囲である。さらに好ましくは、繊度比率の７５％以上が１×１０-8〜６×１０-5ｄｔｅｘ（単繊維直径で３０〜８０ｎｍ相当）の範囲内にあるものである。さらに好ましくは、繊度比率の７５％以上が８×１０-6〜６×１０-5ｄｔｅｘ（単繊維直径で３０〜８０ｎｍ相当）の範囲内にあるものである。
【００２７】
本発明でいう熱可塑性ポリマーとは、ポリエステルやポリアミド、ポリオレフィン、ポリフェニレンスルフィド（ＰＰＳ）等が挙げられるが、ポリエステルやポリアミドに代表される重縮合系ポリマーは融点が高いものが多く、より好ましい。ポリマーの融点は１６５℃以上であるとナノファイバーの耐熱性が良好であり好ましい。例えば、ポリ乳酸（ＰＬＡ）は１７０℃、ＰＥＴは２５５℃、Ｎ６は２２０℃である。また、ポリマーには粒子、難燃剤、帯電防止剤等の添加物を含有させていても良い。またポリマーの性質を損なわない範囲で他の成分が共重合されていても良い。
【００２８】
本発明における繊度ばらつきを表すもう一つの指標として、フィルター濾材中のナノファイバーがどれくらいの単繊維直径差を有してナノファイバー集団を構成しているかという要素があり、特に、フィルター濾材中のナノファイバーの単繊維直径差が３０ｎｍ以内の範囲に入る単繊維の繊度比率なるパラメーターに着目すると有効であり、すなわち、このパラメーターは、中心繊度付近へのばらつきの集中度を意味しており、この単繊維繊度比率が高いほどばらつきが小さいことを意味している。
【００２９】
本発明では、単繊維直径差が３０ｎｍの幅に入る単繊維繊度比率が５０％以上であることが好ましく、より好ましくは７０％以上である。
【００３０】
本発明のフィルター濾材の形態は特に限定されず、形態としては織物や編物、湿式および乾式不織布や紙状物などが挙げられるが、特に紙状物であることが好ましい。フィルター濾材が紙状物であると、他の形態に比べて厚みを薄くできるとともに、コシがあるために種々の形状に加工することが容易となる。紙状物の抄紙方法については、特に限定はされないが、例えば、ナノファイバーとその他の必要材料を水中で混合してスラリー状に分散させ、金網や濾布等の上に均一に乗せる形で漉き、その後、水分を一気に抜き取り、乾燥工程を経て紙状にする方法が挙げられる。紙状物の目付は３０〜１０００ｇ／ｍ2 の範囲が好ましく、特に５０〜５００ｇ／ｍ2 が好ましい。特に、この紙状物を折ったり曲げたりする後工程を考慮すると１００〜３００ｇ／ｍ2 がもっとも好ましい。
【００３１】
また、紙状物状形態はナノファイバー以外の材料を均一に工業化レベルで簡単に混合して抄紙することが可能であり、抄紙性を向上させるためにセルロース、パルプ、無機繊維等の骨材としての繊維を混合することもできるし、熱融着性材料を混合することもできる。  もちろん、これらの混合比率については特に限定はないが、ケミカルフィルターの性能を低下させないために、ナノファイバーの比率が５０％以上となるように上記繊維や材料等を混合することが好ましい。
【００３２】
本発明では、紙状物中に熱融着材料が混合されていることが好ましい。熱融着材料が混合されていると、熱と圧着圧力のみで非常に容易に構造体を形作ることができる。この熱融着材料はナノファイバーの融点よりも低い融点を持つポリマーであれば良く、特に限定される物ではない。ポリエステル系、ポリオレフィン系、ビニル系等の低融点ポリマーから必要に応じて適宜選択すればよく、その形態も特に限定されるものではない。なお、ナノファイバーとの混合性や抄紙性を考慮すると、熱融着繊維であることがより好ましい。
【００３３】
さらに、本発明ではフィルター濾材が三次元濾過構造体であることが好ましい。本発明における三次元濾過構造体とは、後に図面を参照しながら具体例を詳述するが、立体的な構造を持つもののことを差し、例えば格子型、波型、ハニカム型、円筒型、コルゲート型などが挙げられる。
【００３４】
上記構造体にすることで、非常に低圧損のケミカルフィルターにすることができる。
【００３５】
また、本発明ではフィルター濾材が熱圧着のみで三次元濾過構造体を形成していることが好ましい。骨材や形態保持材ならび接着剤等を用いずに熱圧着のみで三次元濾過構造体を作製して枠材内に内蔵すると、ケミカルフィルターのトータル性能にとって非常に有用である。例えば形態保持材を用いてシート状の濾材を枠材内に内蔵するのに対して、濾材のみで構造体を作製して内蔵する方法のほうが単位体積あたりの濾材比率が大きくなるのは自明である。また、接着剤や骨材・形態保持材から放出される微量のガス（アウトガス）の発生の懸念が無いということである。本発明のケミカルフィルターを必要とするようなクリーン閉空間においては、存在するガス濃度レベルが通常空間とは異なり低濃度でなければならず、内部に存在する材料からどれだけアウトガスが放出されているかということが極めて大きな問題となる。
【００３６】
例えば、接着剤を使用して、濾材を加工したり、枠材に装着したりすることは半導体の基板を汚染して歩留まりが悪くなる等、ケミカルフィルターとしては致命的な欠点となる可能性が高い。また、骨材や形態保持材といった他材料からのアウトガスの発生がないことも非常に有効な利点である。
【００３７】
本発明のケミカルフィルターは、フィルター濾材中に酸性物質あるいは塩基性物質が含まれていることが好ましい。ナノファイバーだけでもアンモニアやアミン類などの塩基性ガス、あるいはフッ化水素酸などの酸性ガスを吸着・除去することが可能であるが、酸性物質あるいは塩基性物質があらかじめフィルター濾材中に含まれていると、さらに化学物質の吸着・除去性能を高めることができる。特に、上記の酸性物質あるいは塩基性物質がフィルター濾材中のナノファイバー部分に多量に存在した場合、ナノファイバーの高表面積の効果によって酸性ガスあるいは塩基性ガスの吸着・除去性能が飛躍的に向上する。ここで、酸性物質とは特に限定されるものではないが、硫酸、硝酸、リン酸、酢酸、シュウ酸およびそれらの金属塩などが挙げられ、コストや取り扱い性の観点から、リン酸が好ましく用いられる。また、塩基性物質とは特に限定されるものではないが、リチウム、ナトリウム、カリウムなどのアルカリ金属の水酸化物、炭酸塩、炭酸水素塩、酢酸塩、シュウ酸塩などが挙げられ、コストや取り扱い性の観点から、炭酸カリウムが好ましく用いられる。
【００３８】
以下、本発明の好ましい実施の形態の一例を図面を参照しながら詳細に説明する。
【００３９】
図３は、三次元濾過構造体としての濾材１ａが格子型に形成された本発明のケミカルフィルターの斜視図であり、濾材が、例えばアルミニウム等の適当な材質からなる矩形状の枠材１ｂ中に充填されており、被処理流体が矢印方向に通気することにより高精度の濾過がされるようになっている。濾材１ａは、被処理流体となるべく多く接触させる機会を持たせるため三次元方向に形成されて、いわゆる三次元濾過構造体を形成し、所定体積の枠材１ｂ内に高密度に充填されている。この三次元濾過構造体の態様としては、特に限定されないが、例えば、図４に示す波形２、図５に示すハニカム型３、図６に示す円筒型４、図７に示すコルゲート型５などの態様にすることができる。
【００４０】
上述したように、本発明における三次元濾過構造体の形状的特徴についての限定は特にない。最終的にフィルターとなった際に、吸着すべきガスの吸着効率とその際の圧力損失が実用レベルで達成できているものであればどんな形でも基本的にはかまわない。三次元濾過構造体の空隙率についても特に限定はされない。しかし、フィルター濾材にそのまま通気する直交流７ではなく、矢印８で示す被処理流体の通気方向とが平行流となっていることが好ましい。
【００４１】
三次元濾過構造体の空隙部分を利用して材料の内壁に平行に通気する平行流８を作るためには、一定の流路をもつような三次元濾過構造体の空隙率を保持することが好ましい。三次元濾過構造体の具体例としては、例えば、図３〜図６の濾材１ａに示すように、格子型、波型、ハニカム型、円筒型等が挙げられるが、もちろん、これに限ったものではない。
【００４２】
また、これら三次元濾過構造体の濾材１ａは、図５の符号１ｃで示すように、被処理流路の流路内壁面に同一材質の繊維を電植するなどして被処理流体との接触面積を増やすこともできる。しかし、本発明の目的にはそのうちでも図７で示したコルゲート形状を有するものが、単位体積あたりの充填量を大きくでき、かつ平行流８で通気できるため圧力損失が抑えられること、熱圧着のみの工程で容易に加工できること、枠材に充填する際に圧縮充填圧をかけることによって隙間のないしっかりとしたものを接着剤なしで作成可能である、というような理由から好ましい。コルゲート形状とは図７に示すように、波形シート（中芯材）５ａと平面状シート（ライナ材）６とを、熱接着し、交互に積層された多数の小透孔６ａを持つように形成されたもので、この小透孔６ａ内を被処理流体が通過するものをいう。なお、本発明において、「平行流」とは、三次元濾過構造体中の流路内壁面が上記小透孔のように、被処理流体の通気方向とほぼ平行であって、かつ、流路の入口から出口までが連通した流路内を被処理流体が流れる状態をいうものとする。上記「ほぼ平行」とは、流路の入口と出口とが連通した状態でありさえすればよいのであって、流路が図中の直交流タイプ７のようなものでなく、平行流タイプ８のような流路であれば、流路内部に多少の凹凸した状態が含まれていてもよい。
【００４３】
また、コルゲート形状を有する濾材の構成は任意であり、中芯の枚数を複数にしたり、その山高さを変えるなどの工夫を加えることはなんら問題ない。基本的にはライナ及び少なくとも一つの中芯からなるコルゲート形状を有するものであれば良い。熱融着コルゲート加工品の製法としては、中芯用基材となる紙状物を表面に凸凹を有するロールに接触させながら通過させて波状加工した後、中芯側に波状の形状を持つロール、ライナ側にフラットな形状を持ったロールとしたロールにそれぞれの紙状物を挟む形で中芯用基材の波形の山の部分をライナ用基材に圧着・加熱することにより、中芯の一部のみが溶融接着した形にする方法が用いられることが多いが、最終的に同様の形態を作ることができるものであるならば特にこれに限られるものではない。
【００４４】
最後に、この三次元濾過構造体１ａを枠材１ｂにどんな方向で充填するかは、特に限定はされないが、最終的にフィルターとなった際に、吸着すべきガスの吸着効率とその際の圧力損失が実用レベルで達成できているものであれば基本的にはかまわない。しかし、濾材面に直交流で被処理空気を通気する方法はそれだけで圧力損失が高くなることが容易に推定されるため、適度な吸着効率を保持できる限りの面風速であれば複数枚積層して、被処理空気の通気方向に対して平行流になるように、枠材に充填することが好ましい。
【実施例】
【００４５】
以下、本発明を実施例を用いて詳細に説明する。なお、実施例中の測定方法は以下の方法を用いた。
【００４６】
Ａ．ポリマーの溶融粘度
東洋精機キャピログラフ１Ｂによりポリマーの溶融粘度を測定した。なお、サンプル投入から測定開始までのポリマーの貯留時間は１０分とした。
【００４７】
Ｂ．融点
Ｐｅｒｋｉｎ  Ｅｌｍａｅｒ  ＤＳＣ−７を用いて２ｎｄ  ｒｕｎでポリマーの融解を示すピークトップ温度をポリマーの融点とした。この時の昇温速度は１６℃／分、サンプル量は１０ｍｇとした。
【００４８】
Ｃ．ポリマーアロイ繊維のウースター斑（Ｕ％）
ツェルベガーウスター株式会社製ＵＳＴＥＲ  ＴＥＳＴＥＲ  ４を用いて給糸速度２００ｍ／分でノーマルモードで測定を行った。
【００４９】
Ｄ．ＴＥＭによる紙状物横断面観察
紙状物をエポキシ樹脂で包埋し、横断面方向に超薄切片を切り出して透過型電子顕微鏡（ＴＥＭ）で紙状物横断面を観察した。また、必要に応じ金属染色を施した。
ＴＥＭ装置  ：  日立社製Ｈ−７１００ＦＡ型
【００５０】
Ｅ．ナノファイバーの数平均による単繊維繊度、直径
単繊維繊度の平均値は以下のようにして求めた。すなわち、ＴＥＭによる紙状物横断面写真を画像処理ソフト（ＷＩＮＲＯＯＦ）を用いて単繊維直径および繊度を計算し、それの単純な平均値を求める。これを「数平均による単繊維繊度」とした。また、平均に用いるナノファイバー数は同一横断面内で無作為抽出した５０本以上の単繊維直径を測定し、これを３カ所以上で行い、合計１５０本以上の単繊維直径を用いて計算した。
【００５１】
Ｆ．ナノファイバーの単繊維繊度ばらつき
ナノファイバーの単繊維繊度ばらつきは、以下のようにして評価する。すなわち、上記数平均による単繊維繊度を求める際に使用したデータを用い、ナノファイバーそれぞれの単繊維繊度をｄｔiとしその総和を総繊度（ｄｔ1＋ｄｔ2＋…＋ｄｔn）とする。また、同じ単繊維繊度を持つナノファイバーの頻度（個数）を数え、その積を総繊度で割ったものをその単繊維繊度の繊度比率とする。
【００５２】
Ｇ．ナノファイバーの直径ばらつき幅
ナノファイバーの直径ばらつき幅は、以下のようにして評価した。すなわち、ナノファイバーの単繊維直径の中心値付近で単繊維直径差が３０ｎｍの幅に入る単繊維の繊度比率で評価する。これは、中心繊度付近へのばらつきの集中度を意味しており、この繊度比率が高いほどばらつきが小さいことを意味している。これも上記数平均による単繊維繊度を求める際に使用したデータを用いた。
【００５３】
Ｈ．力学特性
繊維１０ｍの重量をｎ＝５回測定し、これの平均値から繊度（ｄｔｅｘ）を求めた。そして、室温（２５℃）で、初期試料長＝２００ｍｍ、引っ張り速度＝２００ｍｍ／分とし、ＪＩＳ  Ｌ１０１３に示される条件で荷重−伸長曲線を求めた。次に破断時の荷重値を初期の繊度で割り、それを強度とし、破断時の伸びを初期試料長で割ったものを伸度として強伸度曲線を求めた。
【００５４】
Ｉ．アンモニア吸着寿命試験
実施例あるいは比較例のケミカルフィルターユニットを用い、アンモニア濃度１００μｇ／ｍ3 に調整したエアを面風速０．５ｍ／ｓになるように試験用フィルタに流し、一定時間ごとにケミカルフィルタユニットの前後のガスをサンプリング・分析し、除去効率が９０％を下回るまで測定を続けた。ここで除去効率が９０％を下回るまでの日数を寿命とした。なお、サンプリングはインピンジャーと呼ばれる補集器具に超純水を充填し、そこに対象エアを通気させることによりアンモニアを溶解させて捕集した。なお、アンモニアの除去効率はイオンクロマトグラフィーを用いた微量分析のデータから求めた。
【００５５】
Ｊ．トルエン吸着寿命試験
実施例あるいは比較例のケミカルフィルターユニットを用い、トルエン濃度３０μｇ／ｍ3 に調整したエアを面風速０．５ｍ／ｓになるように試験用フィルタに流し、一定時間ごとにケミカルフィルタユニットの前後のガスをサンプリング・分析し、除去効率が９０％を下回るまで測定を続けた。ここで、除去効率が９０％を下回るまでの日数を寿命とした。なお、サンプリングは吸着剤（ＴＥＮＡＸ−ＧＲ）を充填した捕集管に通気させ濃縮することによって行った。なお、トルエンの除去効率は前述の吸着剤をヘッドスペースサンプラー（日本分析工業社製）で熱脱着させて、ＧＣ／ＭＳおよびガスクロマトグラフィーを用いた微量分析のデータから求めた。
【００５６】
Ｋ．圧力損失の測定
実施例および比較例のケミカルフィルターユニットを用い、エアーを面風速０．５ｍ／ｓになるように試験用フィルターに流し、フィルター前後の圧力差を微差圧計にて測定した。
【００５７】
実施例１
溶融粘度５３Ｐａ・ｓ（２６２℃、剪断速度１２１．６ｓｅｃ-1）、融点２２０℃のＮ６（２０重量％）と溶融粘度３１０Ｐａ・ｓ（２６２℃、剪断速度１２１．６ｓｅｃ-1）、融点２２５℃のイソフタル酸を８ｍｏｌ％、ビスフェノールＡを４ｍｏｌ％共重合した融点２２５℃の共重合ＰＥＴ（８０重量％）を２軸押し出し混練機で２６０℃で混練してポリマーアロイチップを得た。なお、この共重合ＰＥＴの２６２℃、１２１６ｓｅｃ-1での溶融粘度は１８０Ｐａ・ｓであった。このときの混練条件は、以下のとおりであった。
【００５８】
ポリマー供給は、Ｎ６と共重合ＰＥＴを別々に計量し、別々に混練機に供給した。スクリューは、直径３７ｍｍ、有効長さ１６７０ｍｍ、Ｌ／Ｄ＝４５．１のものを用い、温度は２６０℃とした。
【００５９】
このポリマーアロイを、図１４に装置概略を示したプロセスで、まず２７５℃の溶融部１０で溶融し、紡糸温度２８０℃のスピンブロック１１に導いた。そして、限界濾過径１５μｍの金属不織布でポリマーアロイ溶融体を濾過した後、口金面温度２６２℃とした口金１３から溶融紡糸した。図１４において、９はホッパー、１１はスピンブロック、１２は紡糸パック、１４はチムニー、１５は糸条、１６は集束給油ガイド、１７は第１引き取りローラー、１８は第２引き取りローラー、１９は巻き取り糸である。口金としては、図１５に示すように吐出孔上部に直径０．３ｍｍの計量部２０を備えた、吐出孔径２２が０．７ｍｍ、吐出孔長２１が１．７５ｍｍのものを用いた。そして、このときの単孔あたりの吐出量は２．９ｇ／分とした。さらに、口金下面から冷却開始点（チムニー１４の上端部）までの距離は９ｃｍであった。
【００６０】
吐出された糸条は、２０℃の冷却風で１ｍにわたって冷却固化され、口金１３から１．８ｍ下方に設置した給油ガイド１６で給油された後、非加熱の第１引き取りローラー１７および第２引き取りローラー１８を介して９００ｍ／分で巻き取った。そして、図１６に示したように、これを第１ホットローラー２５の温度を９０℃、第２ホットローラー２６の温度を１３０℃として延伸熱処理した。図１６において、２３は未延伸糸、２４はフィードローラー、２５は第１ホットローラー、２６は第２ホットローラー、２７は第３ローラー（室温）、２８は延伸糸である。このとき、第１ホットローラー２５と第２ホットローラー２６間の延伸倍率を３．２倍とした。得られたポリマーアロイ繊維は１２０ｄｔｅｘ、１２フィラメント、強度４．０ｃＮ／ｄｔｅｘ、伸度３５％、Ｕ％＝１．７％の優れた特性を示した。また、得られたポリマーアロイ繊維の横断面をＴＥＭで観察したところ、図２に示したように、共重合ＰＥＴが海（薄い部分）、Ｎ６（濃い部分）が島の海島構造を示し、島Ｎ６の数平均による直径は５３ｎｍであり、Ｎ６が超微分散化したナノファイバーの前駆体であるポリマーアロイ繊維が得られた。
【００６１】
このポリマーアロイ繊維を９８℃の５％水酸化ナトリウム水溶液にて１時間浸漬することにより、ポリマーアロイ繊維中のポリエステル成分の９９％以上を加水分解除去し、酢酸で中和後、水洗、乾燥し、ギロチンカッターで２ｍｍ長に切断して、Ｎ６ナノファイバーのカット繊維を得た。タッピースタンダードナイヤガラ試験ビータ（東洋精機製)に水２０Ｌと先ほど得られたカット繊維３０ｇを仕込み、５分間１次叩解し、その後、余分な水を切って繊維を回収した。この１次叩解後の繊維濃度は１０重量％であった。この１次叩解繊維を自動式ＰＦＩミル（熊谷理機製）に仕込み、回転数１５００回転、クリアランス０．２ｍｍで６分間２次叩解した。２次叩解後の繊維濃度は１０重量％であった。２次叩解後の繊維と熱融着繊維（商品名“ソフィットＮ７２０”：クラレ社製低融点ＰＥＴ）および抄紙副材料のマニラ麻を６０：２０：２０の重量比率で混合して回転濾布型の大型抄紙マシンで抄紙し、連続して１２０℃のドラム回転式乾燥機で乾燥してから巻き取ってＮ６ナノファイバーを含有する紙状物を得た。この紙状物の坪量は２００ｇ／ｍ2 、紙厚０．５ｍｍ、密度０．４０ｇ／ｍ3 であった。
【００６２】
この紙状物中のナノファイバーのみをＴＥＭ写真から解析した結果、ナノファイバーの数平均による単繊維直径は５６ｎｍ（３×１０-5ｄｔｅｘ）と従来にない細さであり、また単繊維繊度が１×１０-8〜１×１０-4ｄｔｅｘの繊度比率は９９％であり、特に単繊維直径で５５〜８４ｎｍの間の単繊維繊度比率は７０％であり、単繊維繊度のばらつきはごく小さいものであった。この結果を表１に示した。
【００６３】
【表１】
2005305289.tif 000003
【００６４】
また、ナノファイバーの単繊維直径および単繊維繊度のヒストグラムを図８、９に示すが、このとき、単繊維直径で１０ｎｍ刻みで本数（頻度）および繊度比率を数えた。単繊維直径で１０ｎｍ刻みとは、例えば単繊維直径５５〜６４ｎｍのものは単繊維直径６０ｎｍ、また糸直径７５〜８４ｎｍのものは単繊維直径８０ｎｍとして数えたことを意味している。
【００６５】
上記ナノファイバーを含有する紙状物をコルゲート加工マシンにおいて波形の表面形状を有するロール（１２０〜１３０℃）、中芯用紙状物、ライナ用紙状物、及びフラットな表面形状を持つプレッシャーロールの順になるようにして、ロール間に圧力を与えながらそれぞれのロールを回転し、中芯用紙状物とライナ用紙状物とを加熱・加圧圧着し、コルゲート構造体５を製造した。
【００６６】
上記コルゲート構造体５を５９０×７０ｍｍの長方形にカットしてシート状にした。このシートを積み重ねて、横５９０×縦５９０×奥行き７０ｍｍの三次元濾過構造体になるようにアルミ製枠材１ｂにはめ込み、ケミカルフィルターとした。このケミカルフィルター５を用いて、アンモニアの吸着性能実験を行ったところ、本ケミカルフィルターの寿命は４０日となった。また、圧力損失は１．６ｍｍＡｑと非常に低いものであった。この結果を表２に示した。
【００６７】
【表２】
2005305289.tif 000004
【００６８】
実施例２
溶融粘度５００Ｐａ・ｓ（２６２℃、剪断速度１２１．６ｓｅｃ-1）、融点２２０℃のＮ６（４０重量％）として実施例１と同様に溶融紡糸を行い、ポリマーアロイ繊維を得た。得られたポリマーアロイ繊維は１２６ｄｔｅｘ、３６フィラメント、強度４．２ｃＮ／ｄｔｅｘ、伸度３８％、Ｕ％＝１．８％の優れた特性を示した。また、得られたポリマーアロイ繊維の横断面をＴＥＭで観察したところ、実施例１と同様に共重合ＰＥＴが海、Ｎ６が島の海島構造を示し、島Ｎ６の数平均による直径は８０ｎｍであり、Ｎ６が超微分散化したポリマーアロイ繊維が得られた。
【００６９】
このポリマーアロイ繊維から実施例１と同様にして２次叩解繊維を得た。２次叩解後の繊維濃度は１２重量％であった。２次叩解後の繊維と熱融着繊維（商品名“ソフィットＮ７２０”：クラレ社製低融点ＰＥＴ）および抄紙副材料のマニラ麻を７０：１５：１５の重量比率で混合して回転濾布型の大型抄紙マシンで抄紙し、連続して１２０℃のドラム回転式乾燥機で乾燥してから巻き取ってＮ６ナノファイバーを含有する紙状物を得た。この紙状物の坪量は１８０ｇ／ｍ2 、紙厚０．４ｍｍ、密度０．４５ｇ／ｍ3 であった。
【００７０】
この紙状物中のナノファイバーのみをＴＥＭ写真から解析した結果、ナノファイバーの数平均による単繊維直径は８４ｎｍ（６×１０-5ｄｔｅｘ）と従来にない細さであり、単繊維繊度のばらつきはごく小さいものであった。この結果を表１に示した。
【００７１】
上記ナノファイバーを含有する紙状物を実施例１と同様にコルゲート加工し、アルミ製枠材にはめ込んで、ケミカルフィルターとした。このケミカルフィルターを用いて、アンモニアの吸着性能実験を行ったところ、本ケミカルフィルターの寿命は３０日となった。また、圧力損失は１．４ｍｍＡｑと非常に低いものであった。この結果を表２に示した。
【００７２】
実施例３
溶融粘度１２０Ｐａ・ｓ（２６２℃、１２１．６ｓｅｃ-1）、融点２２５℃のＰＢＴと２エチルヘキシルアクリレートを２２％共重合したポリエスチレン（ｃｏ−ＰＳ）ＰＢＴの含有率を２０重量％とし、混練温度を２４０℃として実施例１と同様に溶融混練し、ポリマーアロイチップを得た。
【００７３】
これを溶融温度２６０℃、紡糸温度２６０℃（口金面温度２４５℃）、単孔吐出量１．０ｇ／分、紡糸速度１２００ｍ／分で実施例１と同様に溶融紡糸を行った。得られた未延伸糸を延伸温度１００℃、延伸倍率を２．４９倍とし、熱セット温度１１５℃として実施例１と同様に延伸熱処理した。得られた延伸糸は１６１ｄｔｅｘ、３６フィラメントであり、強度１．４ｃＮ／ｄｔｅｘ、伸度３３％、Ｕ％＝２．０％であった。
【００７４】
得られたポリマーアロイ繊維の横断面をＴＥＭで観察したところ、ｃｏ−ＰＳが海、共重合ＰＥＴが島の海島構造を示し、共重合ＰＥＴの数平均による直径は４５ｎｍであり、共重合ＰＥＴがナノサイズで均一分散化したポリマーアロイ繊維が得られた。
【００７５】
このポリマーアロイ繊維をトリクレンに浸漬することにより、海成分であるｃｏ−ＰＳの９９％以上を溶出した後に乾燥し、ギロチンカッターで２ｍｍ長に切断して、ＰＢＴナノファイバーのカット繊維を得た。
【００７６】
このカット繊維から実施例１と同様に２次叩解繊維を得た。２次叩解後の繊維濃度は８重量％であった。２次叩解後の繊維と熱融着繊維（商品名“ソフィットＮ７２０”：クラレ社製低融点ＰＥＴ）および抄紙副材料のマニラ麻を５０：２０：３０の重量比率で混合して回転濾布型の大型抄紙マシンで抄紙し、連続して１２０℃のドラム回転式乾燥機で乾燥してから巻き取ってＰＢＴナノファイバーを含有する紙状物を得た。この紙状物の坪量は１２０ｇ／ｍ2、紙厚０．３ｍｍ、密度０．４０ｇ／ｍ3であった。
【００７７】
この紙状物からナノファイバーのみを抜き取り、実施例１と同様にして解析した結果、ナノファイバーの数平均による単繊維直径は５０ｎｍ（２×１０-5ｄｔｅｘ）と従来にない細さであり、また単繊維繊度のばらつきもごく小さいものであった。この結果を表１に示した。
【００７８】
上記ナノファイバーを含有する紙状物を実施例１と同様にコルゲート加工し、アルミ製枠材にはめ込んで、ケミカルフィルターとした。このケミカルフィルターを用いて、トルエンの吸着性能実験を行ったところ、本ケミカルフィルターの寿命は２６日となった。また、圧力損失は１．５ｍｍＡｑと非常に低いものであった。この結果を表２に示した。
【００７９】
実施例４
実施例１で用いたＮ６と重量平均分子量１２万、溶融粘度３０Ｐａ・ｓ（２４０℃、剪断速度２４３２ｓｅｃ-1）、融点１７０℃のポリＬ乳酸（光学純度９９．５％以上）を用い、Ｎ６の含有率を２０重量％とし、混練温度を２２０℃として実施例１と同様に溶融混連し、ポリマーアロイチップを得た。ここで、ポリＬ乳酸の重量平均分子量は以下のようにして求めた。すなわち、試料のクロロホルム溶液にＴＨＦ（テトラヒドロフラン）を混合し、測定溶液とした。これをＷａｔｅｒｓ社製ゲルパーミエーションクロマトグラフィー（ＧＰＣ）Ｗａｔｅｒｓ２６９０を用いて２５℃で測定し、ポリスチレン換算で重量平均分子量を求めた。なお、実施例１で用いたＮ６の剪断速度２４３２ｓｅｃ-1での溶融粘度は５７Ｐａ・ｓであった。また、このポリＬ乳酸の２１５℃、剪断速度１２１６ｓｅｃ-1での溶融粘度は８６Ｐａ・ｓであった。得られたポリマーアロイチップを用いて、溶融温度２３０℃、紡糸温度２３０℃（口金面温度２１５℃）、紡糸速度３２００ｍ／分として実施例１と同様に溶融紡糸して未延伸糸を得た。得られた未延伸糸を延伸温度９０℃、延伸倍率を１．５倍、熱セット温度１３０℃として実施例１と同様に延伸熱処理し、ポリマーアロイ繊維を得た。このポリマーアロイ繊維は７０ｄｔｅｘ、３６フィラメントであり、強度３．４ｃＮ／ｄｔｅｘ、伸度３８％、Ｕ％＝０．７％であった。
【００８０】
得られたポリマーアロイ繊維の横断面をＴＥＭで観察したところ、ポリＬ乳酸が海、Ｎ６が島の海島構造を示し、島成分であるＮ６の数平均による直径は５５ｎｍであり、Ｎ６がナのサイズで均一分散化したポリマーアロイ繊維であった。
【００８１】
得られたポリマーアロイ繊維を９８℃の５％水酸化ナトリウム水溶液にて１時間浸漬することでポリマーアロイ繊維中のポリＬ乳酸成分の９９％以上を加水分解除去し、酢酸で中和後、水洗、乾燥し、２ｍｍ長に切断して、Ｎ６ナノファイバーのカット繊維を得た。
【００８２】
さらに、このカット繊維から実施例１と同様にして２次叩解繊維を得た。２次叩解後の繊維濃度は１０重量％であった。２次叩解後の繊維と熱融着繊維（商品名“ソフィットＮ７２０”：クラレ社製低融点ＰＥＴ）および抄紙副材料のマニラ麻を８０：１０：１０の重量比率で混合して回転濾布型の大型抄紙マシンで抄紙し、連続して１２０℃のドラム回転式乾燥機で乾燥してから巻き取ってＮ６ナノファイバーを含有する紙状物を得た。この紙状物の坪量は１５０ｇ／ｍ2 、紙厚０．４ｍｍ、密度０．３８ｇ／ｍ3 であった。
【００８３】
この紙状物中のナノファイバーのみをＴＥＭ写真から解析した結果、ナノファイバーの数平均による単繊維直径は５６ｎｍ（３×１０-5ｄｔｅｘ）と従来にない細さであり、また単繊維繊度が１×１０-8〜１×１０-4ｄｔｅｘの繊度比率は９９％であり、特に単繊維直径で５５〜８４ｎｍの間の単繊維繊度比率は７０％であり、単繊維繊度のばらつきはごく小さいものであった。この結果を表１に示した。
【００８４】
上記ナノファイバーを含有する紙状物を実施例１と同様にコルゲート加工し、アルミ製枠材にはめ込んで、ケミカルフィルターとした。このケミカルフィルターを用いて、アンモニアの吸着性能実験を行ったところ、本ケミカルフィルターの寿命は３９日となった。また、圧力損失は１．４ｍｍＡｑと非常に低いものであった。この結果を表２に示した。
【００８５】
実施例５〜８
実施例５では実施例１の紙状物を、実施例６では実施例２の紙状物を、実施例７では実施例３の紙状物を、実施例８では実施例４の紙状物を用いた。それぞれの紙状物を実施例１と同様にコルゲート加工した後、リン酸の１０％水溶液に３０分間浸漬して十分リン酸水溶液をコルゲートに染み込ませた。このコルゲートを８０℃で乾燥したところ、実施例５、実施例６、実施例８ではナノファイバーのポリマー基質がＮ６であるため、ナノファイバーが溶解して、コルゲートがぼろぼろになってしまった。リン酸などの酸の添着には、実施例７のようにポリエステル系などの耐酸性のナノファイバーが好ましいことがわかった。実施例７のコルゲートを実施例１と同様にアルミ製枠材にはめ込んで、ケミカルフィルターとした後、実施例１と同様にアンモニアの吸着性能実験を行ったところ、本ケミカルフィルターの寿命は３２日で、圧力損失は１．５ｍｍＡｑと非常に低いものであり、長寿命かつ低圧損のケミカルフィルターであることがわかった。この結果を表２に示した。
【００８６】
実施例９
溶融粘度３００Ｐａ・ｓ（２２０℃、１２１．６ｓｅｃ-1）、融点１６２℃のＰＰ（２０重量％）と実施例４のポリＬ乳酸（８０重量％）とし、混練温度を２２０℃として実施例１と同様に溶融混練し、ポリマーアロイチップを得た。
【００８７】
これを溶融温度２２０℃、紡糸温度２２０℃（口金面温度２０５℃）、単孔吐出量２．０ｇ／分、紡糸速度１２００ｍ／分で実施例１と同様に溶融紡糸を行った。得られた未延伸糸を延伸温度９０℃、延伸倍率を２．０倍とし、熱セット温度１３０℃として実施例１と同様に延伸熱処理した。得られた延伸糸は１０１ｄｔｅｘ、１２フィラメントであり、強度２．０ｃＮ／ｄｔｅｘ、伸度４７％であった。
【００８８】
得られたポリマーアロイ繊維の横断面をＴＥＭで観察したところ、ポリＬ乳酸が海、ＰＰが島の海島構造を示し、ＰＰの数平均による直径は１５０ｎｍであり、ＰＰがナノサイズで均一分散化したポリマーアロイ繊維が得られた。
【００８９】
得られたポリマーアロイ繊維を９８℃の５％水酸化ナトリウム水溶液にて１時間浸漬することでポリマーアロイ繊維中のポリＬ乳酸成分の９９％以上を加水分解除去し、酢酸で中和後、水洗、乾燥し、２ｍｍ長に切断して、ＰＰナノファイバーのカット繊維を得た。
【００９０】
このカット繊維から実施例１と同様に２次叩解繊維を得た。２次叩解後の繊維濃度は６重量％であった。２次叩解後の繊維と熱融着繊維（商品名“ソフィットＮ７２０”：クラレ社製低融点ＰＥＴ）および抄紙副材料のマニラ麻を実施例１と同様の重量比率で混合して回転濾布型の大型抄紙マシンで抄紙し、連続して１２０℃のドラム回転式乾燥機で乾燥してから巻き取ってＰＰナノファイバーを含有する紙状物を得た。この紙状物の坪量は１１５ｇ／ｍ2 、紙厚０．３ｍｍ、密度０．３８ｇ／ｍ3 であった。
【００９１】
この紙状物からナノファイバーのみを抜き取り、実施例１と同様にして解析した結果、ナノファイバーの数平均による単繊維直径は１５０ｎｍ（２×１０-4ｄｔｅｘ）と従来にない細さであり、また単繊維繊度のばらつきもごく小さいものであった。この結果を表１に示した。
【００９２】
上記ナノファイバーを含有する紙状物を実施例１と同様にコルゲート加工した後、実施例７と同様にリン酸を添着したところ、リン酸に溶解することはなく、耐酸性に優れるものであった。このコルゲートをアルミ製枠材にはめ込んで、ケミカルフィルターとした。このケミカルフィルターを用いて、アンモニアの吸着性能実験を行ったところ、本ケミカルフィルターの寿命は３０日となった。また、圧力損失は１．５ｍｍＡｑと非常に低いものであった。この結果を表２に示した。
【００９３】
比較例１
溶融粘度１５０Ｐａ・ｓ（２６２℃、１２１．６ｓｅｃ-1）、融点２２０℃のＮ６と溶融粘度１４５Ｐａ・ｓ（２６２℃、１２１．６ｓｅｃ-1）、融点１０５℃のＰＥとをＮ６のブレンド比率を２０重量％となるようにそれぞれのポリマーを計量しながら２軸押し出し機に導く図１７の装置を用い、２軸押し出し機２９の温度を２６０℃として溶融した後、口金孔数１２、吐出孔径０．３０ｍｍ、吐出孔長０．５０ｍｍのずん胴口金として実施例１と同様に溶融紡糸を行った。図１７において、３０はチップ計量装置である。
【００９４】
ただし、Ｎ６とＰＥのブレンド斑が大きく、口金下で大きなバラスが発生しただけでなく、曳糸性にも乏しく、安定して糸を巻き取ることはできなかったが、少量の未延伸糸を得て、実施例１と同様に延伸・熱処理を行い、８２ｄｔｅｘ、１２フィラメントの延伸糸を得た。このときの延伸倍率は２．０倍とした。この繊維を８５℃のトルエンにより１時間以上浸漬することで不織布中のＰＥの９９％以上を溶出除去し、乾燥した後、実施例１と同様に２ｍｍ長にカットして極細Ｎ６糸からなるカット繊維を得た。
【００９５】
このカット繊維と熱融着繊維（商品名“ソフィットＮ７２０”：クラレ社製低融点ＰＥＴ）および抄紙副材料のマニラ麻を６０：２０：２０の重量比率で混合して回転濾布型の大型抄紙マシンで抄紙し、連続して１２０℃のドラム回転式乾燥機で乾燥してから巻き取って極細Ｎ６糸を含有する紙状物を得た。
【００９６】
得られた紙状物から極細Ｎ６糸のみを実施例１と同様に解析した結果、図１０および図１１に示したように、単繊維直径が１００ｎｍ〜１μｍ（単繊維繊度９×１０-5〜９×１０-3ｄｔｅｘ）の超極細糸が生成していることを確認した。このＮ６極細糸の数平均による単繊維繊度は１×１０-3ｄｔｅｘ（単繊維直径３８４μｍ）と大きいものであり、単繊維繊度ばらつきも大きいものであった。
【００９７】
上記紙状物を実施例１と同様にコルゲート加工し、アルミ製枠材にはめ込んで、ケミカルフィルターとした。このケミカルフィルターを用いて、アンモニアの吸着性能実験を行ったが、アンモニアの吸着性能が低く、本ケミカルフィルターの寿命は０．５日であった。この結果を表３と表４に示した。
【００９８】
比較例２
特公昭６０−２８９２２号公報の第１１図記載の紡糸パックおよび口金を用いて、比較例１記載のＰＳおよびＰＥＴを用い、比較例１と同様に海島複合糸を得た。このとき、海島複合糸の島成分はＰＳとＰＥＴの２：１（重量比）のブレンドポリマー、海成分としてＰＳを用いた（海島複合比は重量比で１：１）。具体的には該公報第１１図においてＡ成分をＰＥＴ、ＢおよびＣ成分をＰＳとした。そして、この繊維をトリクレンに浸浸して、ＰＳの９９％以上を除去し、乾燥した後、実施例１と同様に２ｍｍ長のカット繊維とした。
【００９９】
このカット繊維と熱融着繊維（商品名“ソフィットＮ７２０”：クラレ社製低融点ＰＥＴ）および抄紙副材料のマニラ麻を６０：２０：２０の重量比率で混合して回転濾布型の大型抄紙機で抄紙し、連続して１２０℃のドラム回転式乾燥機で乾燥してから巻き取って極細ＰＥＴ糸を含有する紙状物を得た。
【０１００】
得られた紙状物から極細ＰＥＴ糸のみを実施例１と同様に解析した結果、図１２および図１３に示したように、最小で単繊維直径１００ｎｍ程度の単繊維もごく微量存在したが、ＰＳ中へのＰＥＴの分散が悪いため、これの数平均による単繊維繊度は９×１０-4ｄｔｅｘ（単繊維直径３２６ｎｍ）と大きいものであり、極細ＰＥＴ糸の単繊維繊度ばらつきも大きなものであった。
【０１０１】
上記紙状物を実施例１と同様にコルゲート加工し、さらに実施例７と同様にリン酸を添着させた後にアルミ製枠材にはめ込んで、ケミカルフィルターとした。このケミカルフィルターを用いて、アンモニアの吸着性能実験を行ったが、アンモニアの吸着性能が低く、本ケミカルフィルターの寿命は０．３日であった。この結果を表３と表４に示した。
【０１０２】
【表３】
2005305289.tif 000005
【０１０３】
【表４】
2005305289.tif 000006
【図面の簡単な説明】
【０１０４】
【図１】本発明のＮ６ナノファイバーの繊維横断面を示すＴＥＭ写真である。
【図２】実施例１に用いたポリマーアロイ繊維の横断面を示すＴＥＭ写真である。
【図３】本発明に係る格子型のケミカルフィルターの一実施例を示した斜視図である。
【図４】本発明に係る波型の三次元濾過構造体の斜視図である。
【図５】本発明に係るハニカム型の三次元濾過構造体の斜視図である。
【図６】本発明に係る円筒型の三次元濾過構造体の斜視図である。
【図７】本発明に係るコルゲート型の三次元濾過構造体の斜視図である。
【図８】本発明の実施例１のナノファイバーの単繊維繊度ばらつきをあらわす図である。
【図９】本発明の実施例１のナノファイバーの単繊維繊度ばらつきをあらわす図である。
【図１０】比較例１の超極細糸の単繊維繊度ばらつきをあらわす図である。
【図１１】比較例１の超極細糸の単繊維繊度ばらつきをあらわす図である。
【図１２】比較例２の超極細糸の単繊維繊度ばらつきをあらわす図である。
【図１３】比較例２の超極細糸の単繊維繊度ばらつきをあらわす図である。
【図１４】本発明の実施例で用いた紡糸機を示す図である。
【図１５】本発明の実施例で用いた口金を示す図である。
【図１６】本発明の実施例で用いた延伸機を示す図である。
【図１７】比較例で用いた紡糸機を示す図である。
【符号の説明】
【０１０５】
１：格子型
１ａ：濾材
１ｂ：枠材
２：波型
３：ハニカム型
４：円筒型
５：コルゲート型
５ａ：波形シート（中芯）
６：平面状シート（ライナ）
７：直交流タイプ
８：平行流タイプ
９：ホッパー
１０：溶融部
１１：スピンブロック
１２：紡糸パック
１３：口金
１４：チムニー
１５：糸条
１６：集束給油ガイド
１７：第１引き取りローラー
１８：第２引き取りローラー
１９：巻き取り糸
２０：計量部
２１：吐出孔長
２２：吐出孔径
２３：未延伸糸
２４：フィードローラー
２５：第１ホットローラー
２６：第２ホットローラー
２７：第３ローラー（室温）
２８：延伸糸
２９：２軸押出混練機
３０：チップ計量装置
【図１】
2005305289.tif 000007
【図２】
2005305289.tif 000008
【図３】
2005305289.tif 000009
【図４】
2005305289.tif 000010
【図５】
2005305289.tif 000011
【図６】
2005305289.tif 000012
【図７】
2005305289.tif 000013
【図８】
2005305289.tif 000014
【図９】
2005305289.tif 000015
【図１０】
2005305289.tif 000016
【図１１】
2005305289.tif 000017
【図１２】
2005305289.tif 000018
【図１３】
2005305289.tif 000019
【図１４】
2005305289.tif 000020
【図１５】
2005305289.tif 000021
【図１６】
2005305289.tif 000022
【図１７】
2005305289.tif 000023